(57)【要約】【課題】高輝度でエネルギー幅が狭く、安定した電子線を得ることが出来る荷電粒子線装置を提供する。【解決手段】電界放射電子源、それに電界を印加する電極と、電界放射電子源のまわりの圧力を１×１０−８Ｐａ以下に維持する真空排気部とを備え、放射させた電子線のうち、電子線中央の放射角１×１０−２ｓｔｒ以内の電子線を用い、電子線の電流の時間に関する二階微分が負または０で、かつ電流の減少度合いが１時間当たり１０％以内となる電流を用いる構成を有する。さらに、電界放射電子源の加熱部と、電子線の電流の検出部とを備え、電界放射電子源を繰り返し加熱することで、放射される電子線の電流を所定の値以上に維持する。【選択図】図３
2014241301.tif 000002
【特許請求の範囲】
【請求項１】
電界放射電子源と、前記電界放射電子源に電界を印加する電極とを備える荷電粒子線装置であって、
前記電界放射電子源のまわりの圧力を１×１０−８Ｐａ以下に維持する真空排気部と、
前記電界放射電子源の加熱部と、前記加熱部を制御する制御部とを有し、前記電子線のうち、中央の放射角が１×１０−２ｓｒ以内の電子線を用い、
前記加熱部により前記電界放射電子源を定められた時間ごとに加熱し、前記検出部の出力を用いて前記電界放射電子源から放射される前記電子線の電流を所定の値以上に維持する、
ことを特徴とする荷電粒子線装置。
【請求項２】
請求項１記載の荷電粒子線装置であって、
前記制御部は、前記電界放射電子源から放射される前記電子線の電流Ｉ（ｔ）に対して、時間間隔ｔｃ当りの電流の減少割合［Ｉ（ｔ）−Ｉ（ｔ+ｔｃ）］／Ｉ（ｔ）があらかじめ定めた値β以上になった時に前記電界放射電子源の加熱を行うよう制御し、かつｔｃ≦６０分であり、β≧０．０１である、
ことを特徴とする荷電粒子線装置。
【請求項３】
請求項１記載の荷電粒子線装置であって、
前記制御部は、前記電界放射電子源から放射される前記電子線の電流Ｉ（ｔ）の初期値Ｉ（０）に対して、前記電子線の電流がαＩ（０）になった時に前記電界放射電子源の加熱を行うよう制御し、かつα≧０．８である、
ことを特徴とする荷電粒子線装置。
【請求項４】
請求項１記載の荷電粒子線装置であって、
前記真空排気部に非蒸発ゲッターポンプを含む、
ことを特徴とする荷電粒子線装置。
【請求項５】
請求項１記載の荷電粒子線装置であって、
前記電界放射電子源の加熱温度が１５００℃以下である、
ことを特徴とする荷電粒子線装置。
【請求項６】
請求項１記載の荷電粒子線装置であって、
前記電界放射電子源の加熱時に、前記電子線を前記試料に照射する、
ことを特徴とする荷電粒子線装置。
【請求項７】
請求項１記載の荷電粒子線装置であって、
前記制御部が前記電界放射電子源の加熱を自動的に行うか否かを選択する選択部と、前記選択部で選択された結果を表示する表示部とを備える、
ことを特徴とする荷電粒子線装置。
【請求項８】
請求項１記載の荷電粒子線装置であって、
前記電界放射電子源を定常的に１５００℃以下に加熱し続けながら、前記電子線を前記試料に照射する、
ことを特徴とする荷電粒子線装置。
【請求項９】
電界放射電子源と前記電界放射電子源に電界を印加する電極と前記電界放射電子源の加熱部と前記加熱部を制御する制御部とを備える荷電粒子線装置の制御方法であって、
真空排気部により前記電界放射電子源のまわりの圧力を１×１０−８Ｐａ以下に維持し、
前記電界放射電子源から放射させた電子線のうち、中央の放射角が１×１０−２ｓｒ以内の電子線を用い、
前記加熱部により前記電界放射電子源を定められた時間ごとに加熱し、前記電界放射電子源から放射される前記電子線の電流を所定の値以上に維持する、
ことを特徴とする荷電粒子線装置の制御方法。
【請求項１０】
請求項９記載の荷電粒子線装置の制御方法であって、
前記制御部は、前記電界放射電子源から放射される前記電子線の電流Ｉ（ｔ）に対して、時間間隔ｔｃ当りの電流の減少割合［Ｉ（ｔ）−Ｉ（ｔ+ｔｃ）］／Ｉ（ｔ）があらかじめ定めた値β以上になった時に前記電界放射電子源の加熱を行うよう制御し、かつｔｃ≦６０分であり、β≧０．０１である、
ことを特徴とする荷電粒子線装置の制御方法。
【請求項１１】
請求項９記載の荷電粒子線装置の制御方法であって、
前記制御部は、前記電界放射電子源から放射される前記電子線の電流Ｉ（ｔ）の初期値Ｉ（０）に対して、前記電子線の電流がαＩ（０）になった時に前記電界放射電子源の加熱を行うよう制御し、かつα≧０．８である、
ことを特徴とする荷電粒子線装置の制御方法。
【請求項１２】
請求項９記載の荷電粒子線装置の制御方法であって、
前記真空排気部に非蒸発ゲッターポンプを含む、
ことを特徴とする荷電粒子線装置の制御方法。
【請求項１３】
請求項９記載の荷電粒子線装置の制御方法であって、
前記電界放射電子源の加熱時に、前記電子線を前記試料に照射する、
ことを特徴とする荷電粒子線装置の制御方法。
【請求項１４】
請求項９記載の荷電粒子線装置の制御方法であって、
前記電界放射電子源を定常的に１５００℃以下に加熱し続けながら、前記電子線を前記試料に照射する、
ことを特徴とする荷電粒子線装置の制御方法。
【発明の詳細な説明】
【技術分野】
【０００１】
本発明は電界放射電子銃を備えた電子顕微鏡等の荷電粒子線装置に関し、特に、電子線の電流を安定にした荷電粒子線装置、及びその制御方法に関する。
【背景技術】
【０００２】
針状に加工した金属に、対向させた電極から正の電圧を印加すると、金属の先端に電界が集中する。この電界の強度が１０７Ｖ／ｃｍ程度になると、金属中の自由電子がトンネル効果で表面のポテンシャル障壁を通り抜け、外に放射する。この現象を電界放射という。
【０００３】
電界放射で電子線を得る装置を電界放射電子銃（Ｆｉｅｌｄ  Ｅｍｉｓｓｉｏｎ  Ｅｌｅｃｔｒｏｎ  Ｇｕｎ:  以下ＦＥ銃）と呼ぶ。ＦＥ銃の電子源には主に針状に先鋭化させた単結晶のタングステン線が用いられ、常温で使用される。真空容器内にこの電子源と、対向させた引出電極を設置し、両者に引出電圧を印加して電子を放射させる。放射した電子はさらに加速電極に印加した高電圧で加速し、電子線を形成する。
【０００４】
電子銃の性能を決める要素として、輝度とエネルギー幅がある。輝度とは単位面積あたりの電子源から、単位立体角あたりどれだけの電流の電子線を得ることができるかを示す値であり、電子線の量を表す。エネルギー幅とは電子線がもつ波長の範囲であり、電子線の単色性を表す。ＦＥ銃は他の熱電子放出型やショットキー電子銃と比べ、輝度が高く、エネルギー幅が狭い電子線が得られることから、高分解能用の電子銃として走査電子顕微鏡(Ｓｃａｎｎｉｎｇ  Ｅｌｅｃｔｒｏｎ  Ｍｉｃｒｏｓｃｏｐｅ:  ＳＥＭ)や透過型電子顕微鏡（Ｔｒａｎｓｍｉｓｓｉｏｎ  Ｅｌｅｃｔｒｏｎ  Ｍｉｃｒｏｓｃｏｐｅ：ＴＥＭ）等の荷電粒子線装置に用いられている。
【０００５】
ＦＥ銃の課題として放射電流が不安定であることが知られている。図１に代表的な電流の経時変化を示す。同様の経時変化は特許文献１に記載されている。清浄な電子源表面から放射する電流は、放射直後から急激に減少し、その後も緩やかな減少を続ける。その後、電流にはノイズが発生し始め、時間の経過と共に大きくなる。やがて電流は増加に転じ、ノイズはさらに大きくなる。図１内Ａに示した電流の減少が著しい期間を減衰領域、図１内Ｂに示した減少が緩やかな期間を安定領域と呼ぶ。
【０００６】
ＦＥ銃の電流の経時変化は、電子源の表面に真空中の残存ガスが吸着することで起こる。清浄な金属表面にガス分子が吸着すると表面の仕事関数が増加する。この結果、表面のポテンシャル障壁は大きくなり、放射する電子の数が減少する。電子線の電流は小さくなるので輝度は低下する。また、同一の電流を得るために必要な引出電圧は上昇するため、より広い範囲のエネルギーをもった電子がポテンシャル障壁を通り抜けるようになり、電子線のエネルギー幅は広がる。表面に一定量のガス分子が吸着するとガス吸着層が形成されることで仕事関数の変化が小さくなり、電流は比較的安定する。このガス吸着層が形成された以降の領域が安定領域に対応する。安定領域でもガスが吸着層の上に堆積したり、表面の吸着ガスが他のガスに置換されるなどして、電流は緩やかに減少を続ける。表面に吸着したガス分子は短時間のうちに脱離や置換、マイグレーションを行い、これが電流のノイズの原因になる。また，電子線によって発生した陽イオンが電子源に衝突し、表面を損傷させて形状を荒らすこともノイズの一因と考えられている。
【０００７】
清浄な金属表面は電子源を短期間加熱するフラッシング操作をすることで再び得ることが出来る。電子源を高温にすることで表面の吸着ガスは脱離し、さらに表面の金属原子が移動して表面が平滑になることで清浄表面を得ることが出来る。表面に多くのガスが吸着しているほど、表面を清浄化するためにはより高温のフラッシングが必要になる。一方、高温のフラッシングほど電子源表面は溶融して先端の曲率半径は大きくなる。曲率半径が大きくなると表面に印加される電界の強度は低下するので、電界放射に必要な引出電圧は大きくなる。実用上、印加できる引出電圧には上限があり、フラッシングによる電子源先端径の鈍化が、電子源の使用上の寿命を決定する。
【０００８】
ユーザがＦＥ銃を使用する場合、図２に示すような電流の経時変化で装置を運転することになる。ユーザはまず、電子源のフラッシング１を行い、その後、引出電圧の昇圧２を行って電子線を放射させる。放射直後の減衰領域では電流の減少が著しいため、この領域の使用を避け、電流の減少が緩やかな安定領域まで数十分間待ってから使用する。安定領域の期間でも電流は徐々に減少するため、引出電圧の昇圧２を繰り返して、電流を一定以上に保つ。引出電圧を昇圧すると電子光学系の条件が変わるため、ユーザは昇圧の度に光軸の再調整をする必要がある。さらに、数時間観察を続けると電流にノイズが発生し始め、使用の障害になる。このノイズは、電子源を再びフラッシングして表面を清浄化することで除去する。フラッシングすると電流の経時変化は初期の状態に戻るので、ユーザは再度安定領域になるまで待ってから使用を再開する。
【０００９】
通常、フラッシングを行う際は引出電圧の停止３を行い、電子線の放射を一度停止する。これは、引出電圧を印加したままフラッシングすると、電子源先端に原子レベルの突起物が形成するためである。この突起物が形成する現象をビルドアップと呼ぶ。ビルドアップはフラッシング時に高温で溶融した表面の金属原子が、電界によって先端に引き寄せられ、堆積することで生じる。突起物によって先端に集中する電界の強度が増し、放射電流が増加する。しかし、突起物は吸着ガスや損傷の影響が大きく、電流が不安定になりやすい。このため実用上、ビルドアップは避けられている。
【００１０】
上記のようにＦＥ銃は電流が経時変化することから、他の電子銃に比べ高分解能であるものの使用に手間のかかる。また、電流が経時変化することは分析用ＳＥＭや測長ＳＥＭといった長期間安定した電流が求められる装置には問題となり、適用は難しい。現在これらの装置には分解能は劣るが電流が安定であるショットキー電子銃が搭載されることが多い。
【００１１】
ＦＥ銃の電流を自動で一定の大きさ以上に保ち続ける方法として、特許文献１に記載された安定領域で断続的にフラッシングを行う方法や、特許文献２に記載された減衰領域で断続的にフラッシングを行う方法がある。一方、電流の経時変化を長期化させ、減少速度を小さくする方法として、チタンサブリメーションポンプと液体窒素冷却を用いて電子源まわりの真空度を向上させる方法が非特許文献１に示されている。また、真空度を向上させる電子銃構造として、非蒸発ゲッター（Ｎｏｎ−Ｅｖａｐｏｒａｔｉｖｅ  Ｇｅｔｔｅｒ：ＮＥＧ）ポンプを用いた荷電粒子線装置が特許文献３に、ＮＥＧポンプとイオンポンプを備えた荷電粒子線装置が特許文献４に記載されている。その他に、電子銃にガスを導入する構造として特許文献５がある。
【先行技術文献】
【特許文献】
【００１２】
【特許文献１】米国特許３７８６２６８号公報
【特許文献２】特開２００７-７３５２１号公報
【特許文献３】特表平３−５０５３８６号公報
【特許文献４】特開２００６−２９４４８１号公報
【特許文献５】特開２００７−１７２８６２号公報
【非特許文献】
【００１３】
【非特許文献１】Ｂ．Ｃｈｏ、Ａｐｐｌｉｅｄ  Ｐｈｙｓｉｃｓ  Ｌｅｔｔｅｒｓ、    ｖｏｌｕｍｅ  ９１、  （２００７）  Ｐ０１２１０５．
【発明の概要】
【発明が解決しようとする課題】
【００１４】
上記のようにＦＥ銃の放射電流は時間と共に減少し、ノイズが発生するため、不安定である。課題の一つとして、電流がすぐに減少するため、放射初期の輝度が高く、エネルギー幅が狭い電子線を安定に持続して使用できないことが挙げられる。非特許文献１に記載の電子源まわりの真空度を向上させる方法を用いることで経時変化を長期化させ、電流の減少速度を遅くすることが出来る。しかし、真空度を向上させた場合でも、減衰領域における減少速度は比較的高く電流は常に減少し続ける。この領域の電子線を装置に用いるのは難しい。
【００１５】
その他の課題の一つに、従来使用する安定領域であっても、電流は徐々に減少を続けることがある。このため、数十分に一度、引出電圧の昇圧とそれに伴う軸調整を行わなければならない。また、数時間で電流にノイズが発生するため、使用を中止してフラッシングする必要がある。さらに、安定領域を使うためには、数十分間以上の待ち時間も必要である。特許文献１に記載の断続的なフラッシングで安定領域を持続させる方法は、電子源表面に一定量のガスが吸着した状態を保たねばならず、そのためのフラッシング強度を制御することが難しい。減衰領域において断続的なフラッシングを行う方法は、減衰領域の電流減少が著しいため、電流を一定以上に保つためには短い時間間隔で頻繁にフラッシングをする必要がある。頻繁なフラッシングは電子源先端を鈍化させ、電子源の寿命を短くする。また、フラッシングを行う度に電子線の照射を一度停止させる必要がある。特許文献２に記載の電子線を照射させたままフラッシングを行う方法の場合、ビルドアップで電子源先端に形成する突起物によって電流が不安定になる。さらに、フラッシング時の高温の電子源から熱電子が発生し、電子線のノイズとなって使用時の障害になる。電子源まわりの真空度を向上させ、経時変化を長期化させる方法は、安定領域の電流の減少を緩やかにし、ノイズが発生し始める時間を遅くすることができる。しかし、減衰領域も長期化することから、使用までの待ち時間が長くなる問題がある。
【００１６】
本発明の目的は、高輝度でエネルギー幅が狭い電子線を安定して得ることが出来る荷電粒子線装置を提供することである。
【００１７】
本発明の他の目的は、長時間減少速度が小さく、かつノイズの少ない安定した電子線を速やかに得ることが出来る荷電粒子線装置を提供することである。
【課題を解決するための手段】
【００１８】
上記目的を達成するため、本発明においては、電界放射電子源と、電界放射電子源に電界を印加する電極とを備えた荷電粒子線装置であって、電界放射電子源のまわりの圧力を１×１０−８Ｐａ以下に維持する真空排気部を有し、電界放射電子源から放射させた電子線のうち、電子線の中央の放射角１×１０−２ｓｔｒ以内の電子線を用い、フラッシング後少なくとも１時間に渡り、電子線の電流の時間に関する二階微分が負または０となる構成とすることで達成できる。より好適には、電子線の電流の減少度合いが１時間当たり１０％以内となる電流を用いる。
【００１９】
また上記目的は、荷電粒子線装置において、電界放射電子源の加熱部と、電界放射電子源から放射する電子線の電流の検出部とを備え、加熱部により電界放射電子源を繰り返し加熱することで、電界放射電子源から放射される電子線の電流を所定の値以上に維持することで達成できる。
【００２０】
さらに上記目的は、電界放射電子源の加熱部を備え、電界放射電子源を定常的に１５００℃以下に加熱し続けながら、電界放射電子源から電子線を放射させることで達成できる。
【００２１】
さらにまた上記目的は、電界放射電子源と、電界放射電子源に電界を印加する電極とを備えた荷電粒子線装置であって、電界放射電子源のまわりを排気する真空排気部と、電界放射電子源の表面にガス吸着層を形成するガス吸着層形成部とを有し、真空排気部とガス吸着層形成部を用いて電界放射電子源から放射する電子線の電流変化を制御することで達成できる。好適には、この荷電粒子線装置の真空排気部は、電界放射電子源のまわりの圧力を１×１０−８Ｐａ以下に維持する。
【発明の効果】
【００２２】
本発明によれば、高安定な電子線を提供する荷電粒子線装置、その制御方法を提供できる。
【図面の簡単な説明】
【００２３】
【図１】従来のFE銃の放射電流の経時変化を示す図である。
【図２】従来のFE銃を使用する場合の、放射電流の変化を説明する図である。
【図３】第１の実施例に係るＳＥＭの構成図である。
【図４】第１の実施例で得ることが出来る放射電流の経時変化を説明する図である。
【図５】第１の実施例において高輝度安定領域が現れることを説明するエミッション    パターンの変化を説明する図である。
【図６】第１の実施例でフラッシングを制御した場合の放射電流の経時変化を示す図    である。
【図７】第１の実施例でフラッシングを制御した場合の操作のフローチャートを示す    図である。
【図８】第１の実施例で電子線を照射したままフラッシングを制御した場合の放射電    流の経時変化を示す図である。
【図９】第１の実施例で電子線を照射したままフラッシングを制御した場合の操作の    フローチャートを示す図である。
【図１０】第１の実施例で短い時間間隔でフラッシングを制御した場合の経時変化を    示す図である。
【図１１】第２の実施例に係るＮＥＧポンプバルブを備えたＳＥＭの構成図である。
【図１２】第２の実施例でガス吸着層の形成を制御して行った場合の放射電流の経時    変化を示す図である。
【図１３】第２の実施例でガス吸着層の形成を制御して行った場合の操作のフローチ    ャートを示す図である。
【図１４】第２の実施例で電子線の放射を行わず、ガス吸着層の形成を制御した場合    の放射電流の経時変化を示す図である。
【図１５】第２の実施例のガス導入器を備えた装置の全体構成を示す図である。
【図１６】第２の実施例のガス吸蔵物を備えた装置の全体構成を示す図である。
【図１７】第３の実施例において水素ガスを導入しながらフラッシングした場合の経    時変化を示す図である。
【発明を実施するための形態】
【００２４】
以下、本発明を実施するための最良の形態を図面に基づき詳述する。なお、本書の説明中、加熱手段を加熱部と呼ぶ等、「手段」を「部」或いは「器」と称する場合がある。
【実施例１】
【００２５】
本実施例では電流の放射直後の輝度が高く、エネルギー幅の狭い電子線を安定して得ることができる荷電粒子線装置について説明する。図３は、荷電粒子線装置の第１の実施例としてＳＥＭを示したものである。電子源４には＜３１０＞方位の単結晶タングステン線の先端を先鋭化させたものを用いる。電子源４はタングステンフィラメント５の先端に固定され、電子銃室６の中に設置される。電子銃室６はイオンポンプ２０と非蒸発ゲッター（ＮＥＧ）ポンプ２３で排気され、１×１０−８Ｐａ以下、特に１×１０−９Ｐａ以下に保たれる。ＮＥＧポンプは、チタンサブリメーションポンプや装置を液体窒素で冷却するなどの他の真空排気方法に比べ、小型、軽量、安価という利点がある。ＮＥＧポンプ２３は一度ＮＥＧ加熱部２４で加熱することで、その後常温になっても排気を続ける。電子銃室６は引出電極１１の中心の細孔（アパーチャ）を介して、第一中間室７に接続される。さらに、第一中間室７は加速電極１２のアパーチャを介して第二中間室８に接続される。この第二中間室８より上部の構造が通常、ＦＥ電子銃として用いられる。第二中間室８は対物レンズ１３のアパーチャを介して試料室９に接続される。第一中間室７はイオンポンプ２１で、第二中間室８はイオンポンプ２２で、試料室９はターボ分子ポンプ２５で排気され、差動排気構造をとる。
【００２６】
電子源４をフラッシング電源１６で表面に吸着層がない状態になるまでフラッシングしてから、電子源４と引出電極１１の間に高圧電源３３で引出電圧を印加し、電子源４から電子線１０を放射させる。電子線１０は電子源４と加速電極１２の間に高圧電源３３で印加された加速電圧によって加速されて、第二中間室８に到達する。電子線を絞り電極３１に設けたアパーチャに通して外周部を取り除くことで、使用する電子線の放射角を決める。絞り電極３１に電流検出部１５を接続することで、放射電流の変化をモニタリングする。放射電流のモニタリングは電子源４から放射する全電流を電流検出部１５で検出することでも代用できる。その後、電子線１０は対物レンズ１３によって集束され試料台２６の上に設置された試料１４に照射される。試料１４から放出する電子を放出電子検出部３２で検出し、制御器１７が処理することで観察像を得る。
【００２７】
フラッシングはタングステンフィラメント５に一定時間電流を流し、通電加熱によって電子源４の温度を上げることで行う。電流を印加する時間は最大数秒程度であり、表面の状態によって複数回行う。装置を使用する前や、数ヶ月に一度のメンテナンス時に電子銃加熱部３０で電子銃室６を加熱するベーキング操作を行う。ベーキングすることで電子銃室６の壁面から放出するガスが枯渇し、定常時に電子銃室６を１×１０−８Ｐａ以下の圧力に保つことが出来る。ベーキングは第一中間室７と第二中間室８にも行う。ベーキング時には電子銃室６の圧力が上がるため、粗排気バルブ２７、粗排気バルブ２８、粗排気バルブ２９を開いて、イオンポンプ２１、イオンポンプ２２、ターボ分子ポンプ２５を併用して排気する。前述のようにＮＥＧポンプ２３はＮＥＧ加熱部２４で加熱することで排気を始めるが、このベーキング時にＮＥＧポンプ２３の加熱を行うことで、高温になった際にＮＥＧポンプ２３から一時的に放出するガスを効率的に排気でき、またこの放出ガスが電子銃室６の壁面に吸着するのを防ぐことが出来る。
【００２８】
観察時は、まず電子源４を表面に吸着ガス層がない状態までフラッシングしてから、引出電圧を印加して、電子線１０を照射する。電子線１０のうち電子源４の先端中央から放射する１×１０−２ｓｔｒ以下の放射角の電流を絞り電極３１で絞り、プローブ電流として用いる。電子源まわりの圧力を１×１０−８Ｐａ以下に保つことで、プローブ電流は図４に示したように図１の従来の経時変化とは異なる変化をする。
【００２９】
本実施例での観察は、図４内のＣに示した放射直後のグラフが上に凸で高い電流を維持しながら緩やかに減少する領域、すなわち電流の時間に関する二階微分が負、または０で、かつ減少度合いが１時間当たり１０％以下である領域を用いる。この領域の持続時間は、電子源まわりの真空度に依存し、１０−９〜１０−１０Ｐａ台において、少なくとも１時間以上、およそ数時間から数十時間である。この電流領域を以後、“高輝度安定領域”と呼ぶ。この高輝度安定領域は現在まで知られていない新規な電流領域であり、本実施例のように電子源まわりの真空圧力を１×１０−８Ｐａ以下にし、かつ電子線の中央の局所的な電流を用いることで初めて現れ、利用することができる。
【００３０】
図１に示したように通常の放射電流の経時変化は、電子源表面にガスが吸着することで電流が著しく減少する。電流の減少速度は放射開始直後が最も大きく、時間と共に小さくなる。電流の経時変化は図１のグラフに示す曲線のように下に凸になり、電流の時間に関する二階微分は正となる。上述した非特許文献１に記載されているように、電子源まわりの真空度を向上させると、電流の減少速度は小さくなる。しかし、従来と同じように電流の経時変化のグラフは下に凸の曲線を描き、電流の二階微分は正である。このように時間に関する二階微分が正であると、電流はグラフにおいて下に凸の曲線を描き、放射開始直後の高い電流を維持することはできない。
【００３１】
前述したように、本実施例の電子源まわりの真空度を向上させる構成で、かつ清浄な電子源表面の中心部分から放射する局所的な電流を利用することで、グラフにおいて上に凸の曲線を描き、高い電流を維持する高輝度安定領域を用いることが出来る。高輝度安定領域はフラッシング直後少なくとも１時間以上で、電流の減少速度が低く、かつ電流の時間に関する二階微分は負または０であると定義できる。高輝度安定領域はこれまでに報告された例はなく、従来の真空度では認識できなかった。
【００３２】
本実施例に基づく高輝度安定領域におけるエミッションパターンを図５に基づき説明する。図５上部に、図４と同様のプローブ電流の経時変化上でのエミッションパターン取得時刻（丸内数字１〜８）を示し、図５下部に、各取得時刻におけるエミッションパターンを示している。エミッションパターンとは、電子源から放出した電子を蛍光板に当てて光らせた像であり、電子源表面の電子の放出部分がパターンの明るさに対応して表れる。図５からエミッションパターンは時間の経過（丸内数字１〜８）と共に外周部から暗くなり、中心部分は明るさを保つことがわかる。すなわち、ガス吸着は電子源先端の外周部から始まり、その間中心部分ではガス吸着が起こらず、やがて中心部の吸着が始まるまでには時間差があることを示している。このパターン観察結果から、電子線の中心部分の局所的な電流に高輝度安定領域が現れることが説明できる。高輝度安定領域が現れる電子線の範囲は、電子源表面中央の＜３１０＞面と、それに最も近い電子線が放出しない面＜１００＞との中間の＜４１０＞面との間の領域から放出する局所的な電子線である。両者の面の開き角は法線ベクトルの内積から７７ｍｒａｄであり、およそ１×１０−２ｓｔｒ以内の立体角で放出する電子線に相当する。より中心部分の局所的な電子線を用いると高輝度安定領域の持続時間は延び、実験的には１×１０−３ｓｔｒ以内の立体角の電子線を用いることが望ましい。
【００３３】
高輝度安定領域の電子線は、清浄な電子源の仕事関数が低い表面から放射したもので、従来の安定領域よりも高輝度でエネルギー幅が狭い。さらに電流の減少速度は小さく、ノイズも小さい。また、電流の時間に関する二階微分が負であることから、放射直後の高い電流をほぼ一定のまま長期間維持する。この領域の電流をＳＥＭ観察に用いることで、従来よりも高分解能かつ安定した観察を行うことが出来る。また、高輝度安定領域の持続時間は数時間から数十時間であることから、科学分析用の汎用ＳＥＭなどでの一度の装置の利用時間に対しては十分に長い。よって、一度の観察中に引出電圧の昇圧とそれに伴う光学系の軸調整、また電子源の再フラッシングの必要がなくなり、観察を中断することがなくなる。さらに、従来まで観察を開始するまでに必要だった待ち時間が不要になるので、ユーザは最初にフラッシングを行った直後から観察を始めることが出来る。その他に観察中は引出電圧が一定であることから、加速電圧を変えた場合の光学系の軸調整も容易になり、フラッシングの頻度が低減するので電子源の寿命が延びることなどの利点がある。
【００３４】
上述した高輝度安定領域でフラッシングを繰り返すことで、高輝度安定領域を持続的に使用できる。このときの電流の経時変化を図６に、操作のフローチャートを図７に示す。図６中、１、２、３はそれぞれフラッシング、引出電圧の昇圧、引出電圧の停止を示す。
【００３５】
図７において、一連の操作として、運転開始されると、フラッシング７１後、所定電流まで引出電圧を昇圧７２する。その後、定常運転７３を行い、所定時間毎に電流が所定の再フラッシングのタイミングになったかを判定７４し、再フラッシングのタイミングが来た時、引出電圧を停止７５して再フラッシングを実行する。
【００３６】
さらに、本高輝度安定領域では電子源表面の吸着ガスが少ないことから、従来の２０００℃よりも低い温度のフラッシングで表面を清浄化できる。特に１５００℃以下で低温にするほど、引出電圧を印加したままでもビルドアップが起こりづらく、熱電子の発生量も少ない。よって、電子線の照射を停止せず、観察を続けたままフラッシングを行うことが出来る。このときの電流の経時変化を図８に、フローチャートを図９に示す。図８、図９において
、図６、図７と同じ数番は同一物、同一ステップを示す。図９において、７６は１５００℃以下のフラッシング（低温フラッシング）を示している。
【００３７】
観察したままフラッシングする場合、電子線の試料表面への走査が一巡する時にフラッシングを行うことや、フラッシングの数秒間のみ観察像の取得を停止させることで、フラッシング時に生じる電流ノイズが観察像に影響するのを防ぎ、ユーザの利便性を向上させる。
【００３８】
以上説明した本フラッシングを用いた観察方法は特許文献２の電流の減衰領域でフラッシングを行う方法に比べ、高輝度でエネルギー幅の狭い電子線を常に得ることができる。また、電流の減少速度が低く、電流は時間に関する二階微分が負、すなわち上に凸のグラフで表される変化をすることから、フラッシングの時間間隔を長くしても長期間安定した高い電流を得ることが出来る。
【００３９】
さらに、低温のフラッシングをすることでビルドアップが起こりづらく、熱電子の発生も少なくなる。電子源が溶融しにくくなることから電子源の寿命がさらに延び、電子源が鈍化しないことから引出電圧も長期間一定の値で使用できる。また、従来２０００℃のフラッシングをすることから使用できなかった、タングステンよりも融点の低いほかの材料の電子源を使うことが出来る。
【００４０】
ユーザは図３に示した本実施例の装置の操作器１９で指示することで、任意のタイミングでフラッシングをすることが出来る。また、引出電圧の印加を止め、観察を一度中止してからフラッシングをするか、観察したままフラシングするかは選択することができる。更に、フラッシングの強度は可変で選択でき、電子源表面に吸着しているガスの量に応じて使い分ける。電流検出部１５でモニタリングした電流を表示器１８に表示することで、ユーザはフラッシングのタイミングを推察しやすくなる。
【００４１】
また、フラッシングをするタイミングは、制御器１７が自動的に判定して表示器１８に表示することでユーザに知らせることが出来る。タイミングを判定する基準の一つとして、図６に示したように電流検出部１５で検出した電流Ｉ(t)が、放射直後の電流Ｉ（０）
にあらかじめ定めたαを乗算した値αＩ（０）以下になった時にフラッシングを行う。αは典型的には０．８以上にすることで、ユーザは観察像の明るさの低下を意識せず使用することが出来る。特にαを０．９５以上にすると電流の変動幅が小さくなり、図１０に示したようにほぼ一定の電流を維持することができ、観察像の明るさは一定になる。
【００４２】
その他の基準の一つとして、図６に示す、ある時間間隔ｔｃあたりの電流の減少割合  ［Ｉ（ｔ）−Ｉ（ｔ+ｔｃ）］／Ｉ（ｔ）があらかじめ定めた値β以上になった時にフラッシングを行う。高輝度安定領域での電流の時間変化を考慮すると、ｔｃが６０分以下、βが０．０１以上であれば電流変化が把握しやすい。特に０．０５≧β≧０．０１であれば、図１０のように電流を一定に維持することが出来る。
【００４３】
その他の基準の一つに、フラッシングからある一定時間ｔ１が経過した時に再度フラッシングを行う。典型的にはｔ１が１時間以上であれば、ユーザの観察を妨げる可能性が低くなる。一方、ｔ１を１時間以下にした場合、電流の変動幅を小さくし、電流を一定に維持することが出来る。
【００４４】
以上の判定に用いた電流値Ｉ（ｔ）の代わりに、一定期間の電流の平均値を用いることも出来る。この場合、電流にのるノイズの影響なく判定ができる。また、全電流を元にタイミングを判定する場合、α、β、ｔｃなどの値は若干異なるが同様の基準で判定できる。
【００４５】
上記の判定基準を用いて、制御器１７を用いてフラッシングを自動化することで、ユーザの操作を必要とせずに高輝度安定領域を持続させ、ユーザの利便性が向上できる。さらに、自動化は分析ＳＥＭなどの長時間の観察が必要なＳＥＭや、半導体製造工場などのインライン検査で長期間の無人運転が必要な測長ＳＥＭなどに適しており、本実施例を適用することで高分解能の装置を実現できる。
【００４６】
また、適用する際は、上記のフラッシングのタイミングの他に、図３に示した試料１４を交換する際や、試料上の観察位置を大きく移動する際などのタイミングが加わる。フラッシングを自動化するかは操作器１９で選択できる。また、現在自動化しているかは表示器１８に表示する。実際にフラッシングを行う数秒間の間は表示器１８にフラッシングを行ったことを表示することで、ユーザに知らせることが出来る。
【００４７】
高輝度安定領域でフラッシングを繰り返すと共に、わずかな電流の減少に合わせて制御器１７が引出電圧を自動的に調整することで、電流を一定にすることができる。この場合、昇圧する電圧はわずかで済み、頻度も少なくて済む。昇圧に合わせて光学系の軸調整が必要になるが、この調整も制御器１７がおこなう。
【００４８】
本実施例のその他の使用方法として、電子源４をフラッシング電源１６により定常的に加熱し続けることで、高輝度安定領域の持続時間を長くする。これは電子源の温度が高くなることで表面にガスが吸着する確率が低下するからである。高輝度安定領域が長時間になることで、引出電圧の昇圧や再フラッシングの頻度が低減する。定常的な加熱の場合、加熱温度を１５００℃以下、特に１００℃〜１０００℃にすることで、ビルドアップや熱電子の放出がおこらず、安定した電流を得ることが出来る。また、電子源を１５００℃以上で加熱した場合、ビルドアップで電子源先端に突起物が生じるが、真空度が向上しているので、電流変動は小さくすることが出来る。
【００４９】
本実施例では電子源に＜３１０＞結晶方位のタングステンを用いたが、その他の結晶方位、例えば＜１１１＞などの低仕事関数面でも同様の効果を得ることが出来る。また同じ電界放射を用いる電子源でも同様の効果を得ることができ、電子源にＬａＢ６、カーボン繊維などの異なる材料を用いても良い。またフラッシング方法は本実施例で述べた通電による加熱以外にも、電子源表面の吸着ガスを除去する方法ならば代替可能である。例えば、熱電子を放出する新たなフィラメントを電子銃室６内に設け、このフィラメントから電子源４に熱電子を照射して行う方法や電界蒸発法でも行うことが出来る。さらに他の方法として、レーザなどの光源を設けて電子源４に照射する方法や、電子銃室６内にガス導入器を設け、電子源４に水素または、ヘリウム、アルゴンなどの希ガスを照射する方法でも出来る。
【００５０】
以上のように本実施例によって、高輝度でエネルギー幅の狭い電子線を安定して得ることができる。さらにフラッシングを繰り返し、かつ加熱温度を低くすることで、観察を中断することなく、持続的に高輝度安定領域を利用することができる。この電子線を用いることで高分解能観察を長期間行える荷電粒子線装置が提供できる。
【実施例２】
【００５１】
続いて、図１１−１６に基づき第２の実施例を説明する。本実施例はガス吸着層の形成部を備え、減衰領域の時間を短縮し、かつ従来よりも安定した安定領域の電流を得ることを特徴とする荷電粒子線装置について説明する。
【００５２】
図１１に第２実施例の荷電粒子線装置であるＳＥＭの全体構成を示す。本実施例での放射電流の経時変化を図１２に、操作のフローチャートを図１３に示す。図１３において、７７はガス吸着層の形成ステップを示す他、図７と同一番号は同一ステップを示す。
【００５３】
装置の構成は実施例１とほぼ同様であるが、ガス吸着層の形成部としてＮＥＧポンプバルブ３４を介してＮＥＧポンプ２３を電子銃室６に接続する構成をもつ。本実施例では、まず電子源４をフラッシング電源１６で表面にガス吸着層がなくなるまでフラッシングし、その後、高圧電源３３で引出電極１１に引出電圧を印加して電子線１０を照射する。放射直後の減衰領域の期間のみ、制御器１７でＮＥＧポンプバルブ３４を半開、または閉じてＮＥＧポンプ２３の排気速度を低下させ、電子銃室６の真空圧力を一時的に上昇させる。同時にイオンポンプ２０の排気速度を低下させることで、さらにガス吸着を促進することができる。このときの電子銃室圧力は典型的には１×１０−８から１×１０−４Ｐａ、より好適には１×１０−７Ｐａから１×１０−５Ｐａである。圧力の上昇によって電子源表面に短時間でガス吸着層が形成され、電流は安定領域になる。その後、ＮＥＧポンプバルブ３４を開き、電子銃室６の圧力を再び１×１０−８Ｐａ以下、特に１×１０−９Ｐａ以下に維持する。引出電圧を再度昇圧して電流を所定の大きさにしてから、安定領域での観察を行う。電流のノイズが大きくなった場合、電子線の照射を停止してからフラッシングを行う。フラッシング後、再度電子線の照射とガス吸着層の形成を行い、再び安定領域の電流を得る。
【００５４】
本実施例によって短い待ち時間で安定領域の電流を使用することができる。さらに、安定領域では従来よりも電子源まわりの真空圧力が低いことから、より減少速度が小さく、低ノイズで持続時間が長い安定領域の電流を得ることができる。安定領域の持続時間は１０−９〜１０−１０Ｐａ台でおよそ数十から数百時間であり、従来の数時間よりも長い。減少速度が小さいことから、電流は長時間高い電流を維持し、引出電圧を昇圧する機会は減少する。また、電流にノイズが生じる時期も延長するので、フラッシングする頻度も低減する。このように観察を中断する操作が少なくなり、ユーザの利便性は向上する。また、フラッシング頻度の低減は電子源の寿命を延長させる。
【００５５】
ユーザは操作器１９で指示することで、任意のタイミングでフラッシングと上記ガス吸着層の形成を行うことができる。ガス吸着の期間が長いと電子源表面に過剰にガスが吸着するので、ガス吸着を終えるタイミングを制御器１７が判定して表示器１８に表示し、ユーザに知らせるができる。さらに、ユーザは制御器１７がガス吸着層の形成を自動的に行うかを選択できる。自動化した場合、ガス吸着はフラッシング後すぐに開始され、ガス吸着は制御器１７が判定したタイミングで終了する。
【００５６】
ガス吸着を終えるタイミングの基準として、電流検出部１５で検出した電流Ｉ(t)が、放射直後の電流Ｉ（０）にあらかじめ定めたγを乗算した値γＩ（０）以下になった場合に行う。γは典型的には０．２以下にすることで減少速度が低い電流を得ることができ、特にγを０．１以下にすることでより減少速度が低い電流を得ることができる。
【００５７】
その他の基準の一つとして、図１２に示すある時間間隔ｔｓあたりの電流の減少割合  ［Ｉ（ｔ）−Ｉ（ｔ+ｔｓ）］／Ｉ（ｔ）があらかじめ定めた値ε以下になる場合に行う。典型的にはｔｓは５分以下であれば評価しやすく、このときεは０．０５以下であると良い。
【００５８】
その他の基準の一つとして、ガス吸着を開始してからからある一定時間ｔｉが経過した場合に行う。典型的にはｔｉは１０分以下であれば、表面にガス吸着層が形成する。なお、この方法は電子線の照射を行わなくても用いることが出来る。この場合、電流の経時変化は図１４のようになり、ガス吸着層の形成を終えて、電子銃室６の圧力が１×１０−８Ｐａ以下になってから電子線１０の放射を始める。
【００５９】
安定領域になってから一定時間が経過すると、電流にノイズが発生し始める。この場合、再度フラッシングを行って電子源表面を清浄化する必要がある。実施例１と同様に、フラッシングはユーザ任意のタイミングで行えるが、タイミングを制御器１７が判定し、これを表示器１８に表示してユーザに知らせることも出来る。またフラッシングは操作器１９を通して、制御器１７で自動化するか選択出来る。
【００６０】
タイミングを判定する基準の一つとして、図１２の時間ｔｎ当たりの電流について、電流の最大値Ｉｍａｘと電流の最小値Ｉｍｉｎの差（Ｉｍａｘ−Ｉｍｉｎ）をその平均で割った変動率（Ｉｍａｘ−Ｉｍｉｎ）／［（Ｉｍａｘ＋Ｉｍｉｎ）／２］が所定の値ζよりも大きくなる場合に行う。観察像が悪化しない条件として、典型的にはｔｎは５分以下にし、ζは０．１以下を用いる。
【００６１】
その他の基準の一つとして、フラッシングしてから時間ｔ２の経過後の場合がある。安定領域の持続時間を考慮すると、典型的にはｔ２は数日以上である。
【００６２】
以上のガス吸着を終えるタイミングとフラッシングのタイミングは全電流を用いても判定でき、γ、ε、ｔｓ、ｔiなどの値は若干変わるものの同様に行うことができる。
【００６３】
制御器１７がガス吸着層の形成と再フラッシングを自動的に行うことで、ユーザの操作を必要とせずに、安定領域のみを数日から数ヶ月単位で持続的に使用することが出来る。
【００６４】
また、わずかな電流の減少に合わせて制御器１７が引出電圧を自動で調整することで、電流を一定にすることができる。この場合、昇圧する電圧はわずかで済み、頻度も少なくて済む。昇圧に合わせて光学系の軸調整が必要になるが、この調整も制御器１７がおこなう。自動化によってユーザの利便性が向上するだけでなく、分析ＳＥＭなどの長時間の観察が必要なＳＥＭや、半導体製造工場などのインライン検査で用いられる測長ＳＥＭなどにＦＥ電子銃を適用でき、従来よりも高分解能化できる。
【００６５】
適用した場合の再フラッシングとガス吸着を行うタイミングは上記に加え、試料を交換する際や、ＳＥＭの定期メンテナンス時などが加わる。現在自動化しているかは表示器１８に表示することでユーザに知らせる。また、実際にフラッシングやガス吸着を行う間は表示器１８に実施中であることを表示する。
【００６６】
本実施例では減衰領域の期間に、真空排気部の排気速度を低下させ、電子源表面にガス吸着層を形成させることで、短い待ち時間で安定領域の電流を得た。さらに図１５に示したように電子銃室６にガス導入器３５を設け、電子源表面にガスを吹き付けることで、ガス吸着層の形成を促進することができる。
【００６７】
ガス導入器３５は以下のように用いる。電子源４をフラッシングで清浄化してから、電子線１０を照射する。ガス導入器３５から電子源４に向けて、水素、酸素、二酸化炭素、またはメタンなどのガスを導入し、表面に吸着させる。ガスの導入方法として、一定量のガスを導入し続ける方法と、断続的にガスを導入する方法がある。ガス導入と同時に、ＮＥＧポンプ２３やイオンポンプ２０の排気速度を低下させることでガスの吸着を促進することができる。一方、排気速度を低下させないことでガス導入器３５から導入したガスをより選択的に電子源表面にガス吸着層として形成させることが出来る。ガス導入によって電子源４の表面にガス吸着層が形成し、電流は速やかに減衰して安定領域になる。その後、ガスの導入を止め、電子銃室を１×１０−８Ｐａ以下、特に１×１０−９Ｐａ以下に保つ。引出電圧の昇圧２を行って放射電流を上昇させてから、安定領域での観察を行う。電流にノイズが発生し始めたら、引出電圧の印加を止め、電子線の照射を停止してからフラッシングを行う。フラッシング後、再度電子線の照射とガス吸着層の形成を行い、再び安定領域の電流を得る。
【００６８】
ガスを導入する期間とタイミングは、上記のガス吸着層の形成で述べたものと同様である。また、フラッシングと合わせて制御器１７を用いて自動化することもできる。さらに、ユーザは操作器１９を使って任意のタイミングで任意の量のガスを導入することも出来る。
【００６９】
その他の電子源にガスを吹き付ける手段の他の例として、図１６に示したように電子銃室６にガス吸蔵物３６を設け、電子源表面にガスを吹き付けることで、ガス吸着層の形成を促進させる方法がある。
【００７０】
ガス吸蔵物３６もガス導入器３５と同様に、内部からガスを放出させ、ガス吸着層の形成を促進させるために用いる。ガス吸蔵物３６は内部に水素などのガスを貯蔵する材料であり、加熱などの処理をすることで、この貯蔵されたガスを放出する。ガス吸蔵物３６を設置する代わりに、ＮＥＧポンプ２３を加熱し、ここからガス放出させることも出来る。ＮＥＧポンプは水素を内部に取り込む真空ポンプであるが、加熱をすることでこの水素を放出する。加熱部２３を制御器１７で制御することで、ＮＥＧポンプ２３のみでガス吸着層の形成を行うことができる。
【００７１】
その他の電子源にガスを吹き付ける手段の他の例として、電子銃内の部品、またはその一部を加熱し、部品からのガス放出を促進することでガス吸着層を形成させることができる。
【００７２】
ガスを放出する期間とタイミングは上記ガス吸着層の形成の仕方で述べたものと同様であり、フラッシングと合わせて制御器１７を用いて自動化することもできる。また、ユーザは操作器１９を使って任意のタイミングで任意の量のガスを放出させることも出来る。
【００７３】
ガス導入器３５やガス吸蔵物３６などを設けることで、電子源近傍の局所的な部分に多くのガスが存在することになり、より短期間に電子源表面に吸着層を形成することが出来る。また、電子銃室全体の圧力の上昇を抑えながら、吸着層を形成することが出来る。さらに、特定のガスのみを導入することで、表面のガス吸着層の組成を選択することが出来る。
【００７４】
本実施例によって、従来よりも減少速度が低く、低いノイズの電子線を短い待ち時間で得ることができる。この電子線を用いることで長時間電流が安定し、かつ引出電圧の昇圧やフラッシングをする頻度を低減した荷電粒子線装置が提供できる。
【実施例３】
【００７５】
続いて、図１７を用いて第３の実施例を説明する。
【００７６】
第３の実施例では電子源のフラッシング時に水素ガスを吹き付け、低温のフラッシングで電子源表面を清浄化することを特徴とする荷電粒子線装置について説明する。実施例２に記載のガス導入器３５、またはガス吸蔵物３６を備えたＳＥＭにおいて、水素を電子源４に吹き付けながらフラッシングを行うことで、従来よりも低い温度、典型的には１８００℃以下であり、限定的には１５００℃以下のフラッシングで電子源を清浄化することができる。これは従来２０００℃程度に加熱しなければ除去できなかった炭素系の吸着ガスを、導入した水素が化学的に活性にさせ、低温でも表面から脱離させるからである。
【００７７】
フラッシング時の加熱温度が低くなることで、電子源の先端が鈍化しにくくなり、電子源の寿命が延びる。また、電子線を放射させる際の引出電圧も固定することができ、光学系の軸調整が不要になる。さらに、これまでフラッシングの温度が高いために融点の高いタングステンなどの電子源しか用いることができなかったが、低温のフラッシングが可能になることで融点の低い材料の電子源を用いることが出来る。
【００７８】
本実施例は実施例１で述べた高輝度安定領域をフラッシングで持続させる方法に適用することで、より効果的に電子源先端の鈍化を防ぐことが出来る。このときの電流の経時変化を図１７に示す。前述のように高輝度安定領域において、１５００℃以下の低温のフラッシングを繰り返すことで、観察を続けながら高輝度安定領域を持続的に使用することができる。長時間経過すると電子源表面に炭素系のガスが吸着し始め、この炭素系の吸着ガスは１５００℃のフラッシングでは除去することができない。このとき一度観察を停止し、電子源に水素ガスを導入しながら１５００℃以下のフラッシングを行うことで炭素系のガスを除去することが出来る。電子源のフラッシングを常に１５００℃以下にできるので、電子源先端の鈍化が抑制される。
【００７９】
上述した実施例１から３ではＳＥＭに適用した例を示してきたが、本発明はＦＥ銃単体としてや、ＴＥＭ、走査透過電子顕微鏡、分析装置などの他の荷電粒子線装置に適用しても同様の効果を得ることが出来る。
【００８０】
以上、請求項に記載された以外の主要な本願発明のポイントを概略すると下記の通りである。
【００８１】
荷電粒子線装置が、加熱部の制御部を備え、電界放射電子源から放射される電子線の電流Ｉ（ｔ）の初期値Ｉ（０）に対して、電子線の電流がαＩ（０）になった時に電界放射電子源の加熱を行い、かつα≧０．９５であることを特徴とする荷電粒子線装置。
【００８２】
荷電粒子線装置における電界放射電子源の加熱温度が１５００℃以下であることを特徴とする荷電粒子線装置。
【００８３】
荷電粒子線装置が、電界放射電子源の加熱部を備え、電界放射電子源を定常的に１００℃から１０００℃に加熱し続けながら、前記電界放射電子源から電子線を放射させることを特徴とする荷電粒子線装置。
【００８４】
荷電粒子線装置が、加熱部の制御部を備え、電界放射電子源を加熱してから一定時間が経過する度に再度電界放射電子源の加熱を行うことを特徴とする荷電粒子線装置。
【００８５】
荷電粒子線装置が、ガス吸着層形成部の制御部と、電界放射電子源から放射する電子線の電流の検出部とを備え、電界放射電子源から放射される電子線の電流Ｉ（ｔ）の初期値Ｉ（０）に対して、電子線の電流がγＩ（０）になった時に電界放射電子源表面のガス吸着層の形成を終了し、かつγ≦０．２であり、特にγ≦０．１であることを特徴とする荷電粒子線装置。
【００８６】
荷電粒子線装置が、ガス吸着層形成部の制御部と、電界放射電子源から放射する電子線の電流の検出部とを備え、電界放射電子源から放射される電子線の電流Ｉ（ｔ）に対して、時間間隔ｔｓあたりの電流の減少割合［Ｉ（ｔ）−Ｉ（ｔ+ｔｓ）］／Ｉ（ｔ）があらかじめ定めた値ε以上になった時に、電界放射電子源のガス吸着層の形成を終了し、かつｔｓ≦５分であり、ε≦０．０５であることを特徴とする荷電粒子線装置。
【００８７】
荷電粒子線装置が、ガス吸着層形成部の制御部を備え、電界放射電子源を加熱してから一定時間の経過後に電界放射電子源のガス吸着層の形成を終了することを特徴とする荷電粒子線装置。
【産業上の利用可能性】
【００８８】
本発明は電界放射電子銃を備えた電子顕微鏡等の荷電粒子線装置に関し、特に、電子線の電流を安定にした荷電粒子線装置、及びその制御方法として有用である。
【符号の説明】
【００８９】
１…フラッシング、２…引出電圧の昇圧、３…引出電圧の停止、４…電子源、５…フィラメント、６…電子銃室、７…第一中間室、８…第二中間室、９…試料室、１０…電子線、１１…引出電極、１２…加速電極、１３…対物レンズ、１４…試料、１５…電流検出部、１６…フラッシング電源、１７…制御器、１８…表示器、１９…操作器、２０…イオンポンプ、２１、２２…イオンポンプ、２３…非蒸発ゲッター（ＮＥＧ）ポンプ、２４…ＮＥＧ加熱部、２５…ターボ分子ポンプ、２６…試料台、２７、２８、２９…粗排気バルブ、３０…電子銃加熱部、３１…絞り電極、３２…放出電子検出部、３３…高圧電源、３４…ＮＥＧポンプバルブ、３５…ガス導入器、３６…ガス吸蔵物。
【図１】
2014241301.tif 000003
【図２】
2014241301.tif 000004
【図３】
2014241301.tif 000005
【図４】
2014241301.tif 000006
【図５】
2014241301.tif 000007
【図６】
2014241301.tif 000008
【図７】
2014241301.tif 000009
【図８】
2014241301.tif 000010
【図９】
2014241301.tif 000011
【図１０】
2014241301.tif 000012
【図１１】
2014241301.tif 000013
【図１２】
2014241301.tif 000014
【図１３】
2014241301.tif 000015
【図１４】
2014241301.tif 000016
【図１５】
2014241301.tif 000017
【図１６】
2014241301.tif 000018
【図１７】
2014241301.tif 000019